(57)【要約】【課題】ポリフッ化ビニリデンを正極活物質層のバインダに用いたリチウムイオン二次電池の正極であって、抵抗特性に優れるリチウムイオン二次電池の正極を提供する。【解決手段】ここに開示されるリチウムイオン二次電池の正極は、正極集電体と、前記正極集電体上に設けられた正極活物質層とを備える。前記正極活物質層は、正極活物質粒子と、バインダとしてポリフッ化ビニリデンとを含有する。前記正極活物質粒子のタップ密度は、１．１０ｇ／ｃｍ３以上１．８０ｇ／ｃｍ３以下である。前記正極活物質粒子に対するポリフッ化ビニリデンの質量割合は、１．００質量％以上２．００質量％以下である。【選択図】図１
2020080221.tif 000002
【特許請求の範囲】
【請求項１】
正極集電体と、前記正極集電体上に設けられた正極活物質層とを備えるリチウムイオン二次電池の正極であって、
前記正極活物質層は、正極活物質粒子と、バインダとしてポリフッ化ビニリデンとを含有し、
前記正極活物質粒子のタップ密度が、１．１０ｇ／ｃｍ３以上１．８０ｇ／ｃｍ３以下であり、
前記正極活物質粒子に対するポリフッ化ビニリデンの質量割合が、１．００質量％以上２．００質量％以下である、
リチウムイオン二次電池の正極。
【発明の詳細な説明】
【技術分野】
【０００１】
本発明は、リチウムイオン二次電池の正極に関する。
【背景技術】
【０００２】
近年、リチウムイオン二次電池は、パソコン、携帯端末等のポータブル電源や、電気自動車（ＥＶ）、ハイブリッド自動車（ＨＶ）、プラグインハイブリッド自動車（ＰＨＶ）等の車両駆動用電源などに好適に用いられている。
【０００３】
リチウムイオン二次電池の正極は、典型的には、シート状の正極集電体上に正極活物質層が設けられた構成を有する。正極活物質層は、通常、正極活物質およびバインダを含有する。バインダとしては、ポリフッ化ビニリデン（ＰＶｄＦ）がよく用いられている（例えば、特許文献１参照）。
【先行技術文献】
【特許文献】
【０００４】
【特許文献１】特開２０１３−０７３６７０号公報
【発明の概要】
【発明が解決しようとする課題】
【０００５】
本発明者らが鋭意検討した結果、ポリフッ化ビニリデンを正極活物質層のバインダに用いた従来のリチウムイオン二次電池の正極については、抵抗特性に改善の余地があることを見出した。
【０００６】
そこで本発明は、ポリフッ化ビニリデンを正極活物質層のバインダに用いたリチウムイオン二次電池の正極であって、抵抗特性に優れるリチウムイオン二次電池の正極を提供することを目的とする。
【課題を解決するための手段】
【０００７】
本発明者らが鋭意検討した結果、リチウムイオン二次電池の正極の正極活物質層に含まれる正極活物質粒子のタップ密度と、バインダとして添加されるポリフッ化ビニリデンの量とを適正範囲に管理することで、リチウムイオン二次電池の抵抗を小さくすることができることを見出した。
すなわち、ここに開示されるリチウムイオン二次電池の正極は、正極集電体と、前記正極集電体上に設けられた正極活物質層とを備える。前記正極活物質層は、正極活物質粒子と、バインダとしてポリフッ化ビニリデンとを含有する。前記正極活物質粒子のタップ密度は、１．１０ｇ／ｃｍ３以上１．８０ｇ／ｃｍ３以下である。前記正極活物質粒子に対するポリフッ化ビニリデンの質量割合は、１．００質量％以上２．００質量％以下である。
このような構成によれば、ポリフッ化ビニリデンを正極活物質層のバインダに用いたリチウムイオン二次電池の正極であって、抵抗特性に優れるリチウムイオン二次電池の正極が提供される。
【図面の簡単な説明】
【０００８】
【図１】本発明の一実施形態に係る正極を模式的に示す断面図である。
【図２】本発明の一実施形態に係る正極を用いたリチウムイオン二次電池の内部構造を模式的に示す断面図である。
【図３】図２のリチウムイオン二次電池の捲回電極体の構成を示す模式図である。
【発明を実施するための形態】
【０００９】
以下、図面を参照しながら、本発明による実施の形態を説明する。なお、本明細書において特に言及している事項以外の事柄であって本発明の実施に必要な事柄（例えば、本発明を特徴付けないリチウムイオン二次電池の正極の一般的な構成および製造プロセス）は、当該分野における従来技術に基づく当業者の設計事項として把握され得る。本発明は、本明細書に開示されている内容と当該分野における技術常識とに基づいて実施することができる。また、以下の図面においては、同じ作用を奏する部材・部位には同じ符号を付して説明している。また、各図における寸法関係（長さ、幅、厚さ等）は実際の寸法関係を反映するものではない。
【００１０】
なお、本明細書において「二次電池」とは、繰り返し充放電可能な蓄電デバイス一般をいい、いわゆる蓄電池ならびに電気二重層キャパシタ等の蓄電素子を包含する用語である。
また、本明細書において「リチウムイオン二次電池」とは、電荷担体としてリチウムイオンを利用し、正負極間におけるリチウムイオンに伴う電荷の移動により充放電が実現される二次電池をいう。
【００１１】
図１は、本実施形態に係るリチウムイオン二次電池の正極の、厚さ方向に垂直な模式断面図である。
図示されるように、正極５０は、正極集電体５２と、正極集電体５２上に設けられた正極活物質層５４を備える。正極活物質層５４は、正極集電体５２の片面上に設けられていてもよいし、図示されるように、正極集電体５２の両面上に設けられていてもよく、正極集電体５２の両面上に設けられていることが好ましい。
【００１２】
正極シート５０を構成する正極集電体５２としては、例えばアルミニウム箔等が挙げられる。
正極活物質層５４は、正極活物質粒子と、バインダとしてポリフッ化ビニリデン（ＰＶｄＦ）とを含有する。
正極活物質として好適には、リチウム含有遷移金属酸化物（すなわち、リチウム元素と遷移金属元素とを含有する複合酸化物）が用いられる。リチウム含有遷移金属酸化物の例としては、リチウムニッケル系複合酸化物、リチウムコバルト系複合酸化物、リチウムマンガン系複合酸化物、リチウムニッケルマンガン系複合酸化物、リチウムニッケルマンガンコバルト系複合酸化物等が挙げられる。なかでも、層状構造を有するリチウムニッケルマンガンコバルト系複合酸化物が好ましく、下記式（Ｉ）で表されリチウムニッケルマンガンコバルト系複合酸化物がより好ましい。
ＬｉａＮｉｘＭｎｙＣｏｚＯ２    （Ｉ）
ここで、ａは、０．９８≦ａ≦１．２０を満たす。ｘ、ｙおよびｚは、ｘ＋ｙ＋ｚ＝１を満たす。ｘは、好ましくは０．２０≦ｘ≦０．６０を満たし、より好ましくは０．３４≦ｘ≦０．６０を満たす。ｙは、好ましくは０＜ｙ≦０．５０を満たし、より好ましくは０＜ｙ≦０．４０を満たす。ｚは、好ましくは０＜ｚ≦０．５０を満たし、より好ましくは０＜ｚ≦０．４０を満たす。
【００１３】
本実施形態においては、正極活物質粒子のタップ密度が、１．１０ｇ／ｃｍ３以上１．８０ｇ／ｃｍ３以下である。正極活物質粒子のタップ密度のこの範囲の意義については後述する。正極活物質粒子のタップ密度は、好ましくは１．６０ｇ／ｃｍ３以上１．８０ｇ／ｃｍ３以下である。
タップ密度の異なる種々の正極活物質粒子が公知であり、また、正極活物質粒子の製造条件（例えば、焼成条件等）を変化させることにより、タップ密度を調整することができる。
なお、タップ密度は、例えば、一般的なタッピング式の密度測定装置を用いてＪＩＳ  Ｋ１４６９：２００３に規定される方法によって測定することができる。
【００１４】
正極活物質粒子の平均粒径は、通常２０μｍ以下（典型的には１〜２０μｍ、例えば５〜１５μｍ）である。なお、本明細書において「平均粒径」とは、一般的なレーザー回折・光散乱法に基づく体積基準の粒度分布において、粒径が小さい微粒子側からの累積頻度５０体積％に相当する粒径（Ｄ５０、メジアン径ともいう。）をいう。
正極活物質層５４中の正極活物質の含有量は、特に限定されないが、好ましくは８２質量％以上９８質量％以下であり、より好ましくは８５質量％以上９５質量％以下である。
【００１５】
本実施形態では、ＰＶｄＦが正極活物質層５４のバインダとして用いられる。
正極活物質粒子に対するＰＶｄＦの質量割合は、１．００質量％以上２．００質量％以下である。正極活物質粒子に対するＰＶｄＦの質量割合のこの範囲の意義については後述する。
【００１６】
正極活物質層５４は、正極活物質粒子およびバインダ以外の成分を含有していてもよい。外成分の例としては、導電材等が挙げられる。
導電材としては、例えばアセチレンブラック（ＡＢ）等のカーボンブラックやその他（例、グラファイト等）の炭素材料を好適に使用し得る。正極活物質層５４中の導電材の含有量は、特に限定されないが、好ましくは１質量％以上１８質量％以下であり、より好ましくは５質量％以上１３質量％以下である。
【００１７】
本実施形態では、正極活物質層５４に含まれる正極活物質粒子のタップ密度を１．１０ｇ／ｃｍ３以上１．８０ｇ／ｃｍ３以下の範囲にし、正極活物質粒子に対するＰＶｄＦの質量割合を１．００質量％以上２．００質量％以下にすることによって、抵抗特性を向上させている。
これは、次の理由によるものである。
正極活物質層５４は、正極５０作製時にプレスされて正極活物質同士や正極集電体５２と正極活物質との接点が増える。正極５０を用いてリチウムイオン二次電池を作製する際に非水電解液を注液すると、ＰＶｄＦが膨潤し、スプリングバックが起こる（非水電解液がＤＭＣを含有する場合には特に膨潤しやすく、スプリングバックが起こりやすい）。その結果、正極集電体５２と正極活物質層５４との密着性が向上し、これにより電池抵抗が小さくなる。
【００１８】
正極活物質粒子のタップ密度が１．１０ｇ／ｃｍ３未満だと、正極活物質粒子の強度が低下して割れが生じ、正極活物質層５４中に空隙が増えてスプリングバックによる正極集電体５２と正極活物質層５４との密着性向上効果が十分に得られなくなる。その結果、抵抗低減効果が十分に得られなくなる。一方、正極活物質粒子のタップ密度が１．８０ｇ／ｃｍ３を超えると、プレス時に正極集電体５２と正極活物質層５４との密着力が大きくなりすぎて、非水電解液（例、ＤＭＣ等）を注液してもスプリングパックが起こらず、正極集電体５２と正極活物質層５４との密着性向上効果が得られなくなる。その結果、抵抗低減効果が得られなくなる。
正極活物質粒子に対するＰＶｄＦの質量割合が１．００質量％未満だと、ＰＶｄＦ量が不足して、スプリングバックによる正極集電体５２と正極活物質層５４との密着性向上効果が十分に得られなくなる。その結果、抵抗低減効果が十分に得られなくなる。正極活物質粒子に対するＰＶｄＦの質量割合が２．００質量％を超えると、抵抗体となるＰＶｄＦの量が多すぎて抵抗が増加する。
【００１９】
本実施形態に係る正極５０は、例えば、正極活物質粒子とＰＶｄＶとを含有するペーストを作製し、これを正極集電体５２上に塗布した後、乾燥して正極活物質層５４を形成し、正極活物質層５４をプレスすることによって作製することができる。
【００２０】
本実施形態に係る正極５０を備えるリチウムイオン二次電池は、抵抗特性に優れる。具体的には、本実施形態に係る正極５０を備えるリチウムイオン二次電池は、抵抗が小さい。
そこで、以下、図２および図３を参照しながら、本実施形態に係る正極５０を用いて作製されるリチウムイオン二次電池の構成例について説明する。
【００２１】
図２に示すリチウムイオン二次電池１００は、扁平形状の捲回電極体２０と非水電解液（図示せず）とが扁平な角形の電池ケース（即ち外装容器）３０に収容されることにより構築される密閉型のリチウムイオン二次電池１００である。電池ケース３０には外部接続用の正極端子４２および負極端子４４と、電池ケース３０の内圧が所定レベル以上に上昇した場合に該内圧を開放するように設定された薄肉の安全弁３６が設けられている。また、電池ケース３０には、非水電解液を注入するための注入口（図示せず）が設けられている。正極端子４２は、正極集電板４２ａと電気的に接続されている。負極端子４４は、負極集電板４４ａと電気的に接続されている。電池ケース３０の材質としては、例えば、アルミニウム等の軽量で熱伝導性の良い金属材料が用いられる。
【００２２】
捲回電極体２０は、図２および図３に示すように、長尺状の正極集電体５２の片面または両面（ここでは両面）に長手方向に沿って正極活物質層５４が形成された正極シート５０と、長尺状の負極集電体６２の片面または両面（ここでは両面）に長手方向に沿って負極活物質層６４が形成された負極シート６０とが、２枚の長尺状のセパレータシート７０を介して重ね合わされて長手方向に捲回された形態を有する。なお、捲回電極体２０の捲回軸方向（即ち、上記長手方向に直交するシート幅方向）の両端から外方にはみ出すように形成された正極活物質層非形成部分５２ａ（即ち、正極活物質層５４が形成されずに正極集電体５２が露出した部分）と負極活物質層非形成部分６２ａ（即ち、負極活物質層６４が形成されずに負極集電体６２が露出した部分）には、それぞれ正極集電板４２ａおよび負極集電板４４ａが接合されている。
【００２３】
正極シート５０としては、上述した実施形態の正極５０が用いられる。なお、本構成例においては、正極シート５０は、正極集電体５２の両面に正極活物質層５４が形成されている。
【００２４】
負極シート６０を構成する負極集電体６２としては、例えば銅箔等が挙げられる。負極活物質層６４に含まれる負極活物質としては、例えば黒鉛、ハードカーボン、ソフトカーボン等の炭素材料を使用し得る。黒鉛は、天然黒鉛であっても人造黒鉛であってもよく、黒鉛が非晶質な炭素材料で被覆された形態の非晶質炭素被覆黒鉛であってもよい。負極活物質層６４は、活物質以外の成分、例えばバインダや増粘剤等を含み得る。バインダとしては、例えばスチレンブタジエンラバー（ＳＢＲ）等を使用し得る。増粘剤としては、例えばカルボキシメチルセルロース（ＣＭＣ）等を使用し得る。
【００２５】
セパレータ７０としては、例えばポリエチレン（ＰＥ）、ポリプロピレン（ＰＰ）、ポリエステル、セルロース、ポリアミド等の樹脂から成る多孔性シート（フィルム）が挙げられる。かかる多孔性シートは、単層構造であってもよく、二層以上の積層構造（例えば、ＰＥ層の両面にＰＰ層が積層された三層構造）であってもよい。セパレータ７０の表面には、耐熱層（ＨＲＬ）が設けられていてもよい。
【００２６】
非水電解液は、典型的には、非水溶媒と支持塩とを含有する。
非水溶媒としては、一般的なリチウムイオン二次電池の電解液に用いられる各種のカーボネート類、エーテル類、エステル類、ニトリル類、スルホン類、ラクトン類等の有機溶媒を、特に限定なく用いることができる。具体例として、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、モノフルオロエチレンカーボネート（ＭＦＥＣ）、ジフルオロエチレンカーボネート（ＤＦＥＣ）、モノフルオロメチルジフルオロメチルカーボネート（Ｆ−ＤＭＣ）、トリフルオロジメチルカーボネート（ＴＦＤＭＣ）等が例示される。このような非水溶媒は、１種を単独で、あるいは２種以上を適宜組み合わせて用いることができる。非水溶媒として、ＤＭＣを少なくとも用いることが好ましい。このとき、非水電解液中のＤＭＣの含有量は、２０質量％以上４０質量％以下であることが好ましい。
支持塩としては、例えば、ＬｉＰＦ６、ＬｉＢＦ４、ＬｉＣｌＯ４等のリチウム塩（好ましくはＬｉＰＦ６）を好適に用いることができる。支持塩の濃度は、０．７ｍｏｌ／Ｌ以上１．３ｍｏｌ／Ｌ以下が好ましい。
【００２７】
なお、上記非水電解液は、本発明の効果を著しく損なわない限りにおいて、上述した成分以外の成分、例えば、ビフェニル（ＢＰ）、シクロヘキシルベンゼン（ＣＨＢ）等のガス発生剤；増粘剤；等の各種添加剤を含んでいてもよい。
【００２８】
このリチウムイオン二次電池１００について、電極平面部に垂直な方向に応力を印加して測定した場合のばね定数が、４０ｋＮ／ｍｍ以上７０ｋＮ／ｍｍ以下であることが好ましい。当該ばね定数が４０ｋＮ／ｍｍ未満だと、スプリングバックによる応力での電極体構成部材間の密着性向上効果が十分に得られないおそれがある。一方、当該ばね定数が７０ｋＮ／ｍｍを超えると、電極とセパレータ７０との接触圧が高くなり過ぎて、非水電解液（例、ＤＭＣ等）が電極体２０内部へ均一に浸透しにくくなる。
【００２９】
以上のようにして構成されるリチウムイオン二次電池１００は、各種用途に利用可能である。好適な用途としては、電気自動車（ＥＶ）、ハイブリッド自動車（ＨＶ）、プラグインハイブリッド自動車（ＰＨＶ）等の車両に搭載される駆動用電源が挙げられる。リチウムイオン二次電池１００は、典型的には複数個を直列および／または並列に接続してなる組電池の形態でも使用され得る。
【００３０】
なお、一例として扁平形状の捲回電極体２０を備える角形のリチウムイオン二次電池１００について説明した。しかしながら、ここに開示されるリチウムイオン二次電池は、積層型電極体を備えるリチウムイオン二次電池として構成することもできる。また、ここに開示されるリチウムイオン二次電池は、円筒形リチウムイオン二次電池、ラミネート型リチウムイオン二次電池等として構成することもできる。
【００３１】
以下、本発明に関する実施例を説明するが、本発明をかかる実施例に示すものに限定することを意図したものではない。
【００３２】
＜正極の作製＞
正極活物質としてのＬｉＮｉ０．３８Ｃｏ０．３２Ｍｎ０．３０Ｏ２（ＬＮＣＭ）と、導電材としてのアセチレンブラック（ＡＢ）と、バインダとしてのポリフッ化ビニリデン（ＰＶｄＦ）とを、ＬＮＣＭ：ＡＢ：ＰＶｄＦ＝１００：８．９：ｘの質量比（ｘは表１に示す値である）でＮ−メチルピロリドン（ＮＭＰ）と混合し、正極活物質層形成用ペーストを作製した。このペーストを、長尺状のアルミニウム箔の両面に帯状に塗布して乾燥した後、プレスすることにより、正極シートを作製した。
このとき、タップ密度の異なる正極活物質粒子を使用して、各実施例および各比較例の正極を作製した。
【００３３】
＜評価用リチウムイオン二次電池の作製＞
負極活物質としての天然黒鉛（Ｃ）と、バインダとしてのスチレンブタジエンゴム（ＳＢＲ）と、増粘剤としてのカルボキシメチルセルロース（ＣＭＣ）とを、Ｃ：ＳＢＲ：ＣＭＣ＝９８：１：１の質量比でイオン交換水と混合して、負極活物質層形成用ペーストを調製した。このペーストを、長尺状の銅箔の両面に帯状に塗布して乾燥した後、プレスすることにより、負極シートを作製した。
また、セパレータシートとして、ＰＰ／ＰＥ／ＰＰの三層構造を有する総厚み２０μｍの多孔性ポリオレフィンシートを用意した。
上記で作製した各実施例および各比較例の正極シートと、負極シートとセパレータシートとを重ね合わせて電極体を作製した。正極シートと負極シートにそれぞれ電極端子を取り付け、これを、注液口を有する電池ケースに収容した。
続いて、電池ケースの注液口から非水電解液を注入し、当該注液口を気密に封止した。なお、非水電解液には、エチレンカーボネート（ＥＣ）とジメチルカーボネート（ＤＭＣ）とエチルメチルカーボネート（ＥＭＣ）と含む混合溶媒に、支持塩としてのＬｉＰＦ６を溶解させたものを用いた。電解液の組成に関し、質量比ＬｉＰＦ６：ＥＣ：ＤＭＣ：ＥＭＣを１４：３０：２８：２８とした。
【００３４】
＜抵抗特性評価＞
各評価用リチウムイオン二次電池をＳＯＣ５０％の状態に調整し、２５℃の温度環境下に置いた。各評価用リチウムイオン二次電池に対して４０Ａのレートで０．２秒間の定電流放電を行い、電圧降下量を測定した。次に、かかる電圧降下量を放電電流値で除して、電池抵抗を算出した。結果を表１に示す。
【００３５】
【表１】
2020080221.tif 000003
【００３６】
表１の結果より、実施例１〜５は、比較例１〜８と比較して電池抵抗が小さいことがわかる。実施例１〜５が、本実施形態に係るリチウムイオン二次電池の正極の範囲内の正極の例である。したがって、本実施形態に係るリチウムイオン二次電池の正極は、抵抗特性に優れることがわかる。
【００３７】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００３８】
２０    捲回電極体
３０    電池ケース
３６    安全弁
４２    正極端子
４２ａ  正極集電板
４４    負極端子
４４ａ  負極集電板
５０    正極シート（正極）
５２    正極集電体
５２ａ  正極活物質層非形成部分
５４    正極活物質層
６０    負極シート（負極）
６２    負極集電体
６２ａ  負極活物質層非形成部分
６４    負極活物質層
７０    セパレータシート（セパレータ）
１００  リチウムイオン二次電池
【図１】
2020080221.tif 000004
【図２】
2020080221.tif 000005
【図３】
2020080221.tif 000006